(57)【要約】【課題】発光層と機能層とのうち少なくとも１層を塗布法で形成する有機ＥＬ表示パネルにおいて好適な隔壁構造を有する有機ＥＬ表示パネル、および、その製造方法を提供する。【解決手段】有機ＥＬ表示パネルであって、基板と、前記基板上に複数並設され、それぞれが一方向に延伸する複数の隔壁と、隣り合う前記隔壁間の隔壁間隙の各々において、前記一方向に沿って配された複数の画素電極と、前記画素電極の上方において、前記隔壁間隙に形成された、有機発光材料を含む発光層と、前記発光層の上方に配設される対向電極とを備え、前記隔壁のそれぞれは、下部隔壁層と、前記下部隔壁層上に配され、フッ素系樹脂で形成される上部隔壁層とを含み、前記上部隔壁層の下面は、前記下部隔壁層の上面より前記隔壁間隙側に広がる庇構造を形成しており、前記発光層は、前記下部隔壁層の側面部に接し、かつ、前記上部隔壁層の表面に接しないように形成されている。【選択図】図３
2019021569.tif 000002
【特許請求の範囲】
【請求項１】
基板と、
前記基板上に複数並設され、それぞれが一方向に延伸する複数の隔壁と、
隣り合う前記隔壁間の隔壁間隙の各々において、前記一方向に沿って配された複数の画素電極と、
前記画素電極の上方において、前記隔壁間隙に形成された、有機発光材料を含む発光層と、
前記発光層の上方に配設される対向電極と
を備え、
前記隔壁のそれぞれは、下部隔壁層と、前記下部隔壁層上に配され、フッ素系樹脂で形成される上部隔壁層とを含み、
前記上部隔壁層の下面は、前記下部隔壁層の上面より前記隔壁間隙側に広がる庇構造を形成しており、
前記発光層は、前記下部隔壁層の側面部に接し、かつ、前記上部隔壁層の表面に接しないように形成されている
有機ＥＬ表示パネル。
【請求項２】
前記隔壁間隙における前記下部隔壁層の表面は、前記上部隔壁層の表面に対し、撥液性が低い
請求項１に記載の有機ＥＬ表示パネル。
【請求項３】
前記下部隔壁層は、絶縁性の無機材料からなる
請求項１または２に記載の有機ＥＬ表示パネル。
【請求項４】
請求項１から３のいずれか１項に記載の有機ＥＬ表示パネルを備える有機ＥＬ表示装置。
【請求項５】
基板を準備する工程と、
前記基板の上方において、互いに交差する第１方向及び第２方向に沿って複数の画素電極を形成する工程と、
前記基板の上方において、前記第２方向に前記画素電極を区画するように、前記第１方向に沿って、隔壁を複数形成する工程と、
前記画素電極の上方かつ前記隔壁間の間隙に、発光材料を含むインクを塗布することで発光層を形成する工程と、
前記発光層の上方に対向電極を形成する工程と
を含み、
前記隔壁のそれぞれは、下部隔壁層と、前記下部隔壁層上に配され、フッ素系樹脂で形成される上部隔壁層とを含み、
前記隔壁を複数形成する工程において、前記上部隔壁層の下面を、前記下部隔壁層の上面より前記隔壁間隙側に広がる庇構造に形成し、
前記基板を基準としたとき、前記下部隔壁層の上面の高さを、前記発光層の上面の高さより高くする
有機ＥＬ表示パネルの製造方法。
【請求項６】
前記隔壁間隙における前記下部隔壁層の表面は、前記上部隔壁層の表面に対し、撥液性が低い
請求項５に記載の有機ＥＬ表示パネルの製造方法。
【請求項７】
前記隔壁を複数形成する工程において、前記下部隔壁層を絶縁性の無機材料で形成する
請求項５または６に記載の有機ＥＬ表示パネルの製造方法。
【請求項８】
前記発光層は有機発光材料を含むインクの塗布によって形成され、
前記上部隔壁層の表面における前記インクの接触角は、３０°以上である。
請求項５から７のいずれか１項に記載の有機ＥＬ表示パネルの製造方法。
【請求項９】
前記上部隔壁層の表面における前記インクの接触角は、５０°以上である。
請求項８に記載の有機ＥＬ表示パネルの製造方法。
【発明の詳細な説明】
【技術分野】
【０００１】
本開示は、有機材料の電界発光現象を利用した有機ＥＬ（Ｅｌｅｃｔｒｏ  Ｌｕｍｉｎｅｓｃｅｎｃｅ）素子を用いた有機ＥＬ表示パネル、有機ＥＬ表示装置、および、その製造方法に関する。
【背景技術】
【０００２】
近年、表示装置に有機ＥＬ素子を利用したものが普及しつつある。
有機ＥＬ素子は、陽極と陰極との間に、少なくとも発光層が挟まれた構造を有している。現在、発光層や機能層を効率よく形成する方法として、機能性材料を含むインクをインクジェット法等のウェットプロセスで塗布して形成することが行われている。ウェットプロセスでは、真空蒸着装置と比較して製造装置が小型化することができ、また、機能性材料を蒸着する際に使用するシャドウマスクを使用する必要がない。そのため、シャドウマスクの位置合わせ等の作業が必要なく、大型パネルの生成や量産性を考慮したパネルサイズを混合したような大型基板の製造も容易となり、効率の良いパネル生成に適した特徴がある。また蒸着法と異なり、インクジェット法では、高価な発光材料等の機能性材料の使用効率が向上することより、パネル製造コストの低減が可能となる。
【０００３】
一方、発光層および機能層を形成するための発光材料や機能性材料を溶解したインクを塗り分け印刷するためにはバンクと呼ばれるサブピクセルごとに形成した隔壁が必要となる。このような隔壁を形成する場合に、特許文献１や特許文献２に開示されているように、隔壁の上部と下部とが異なる材料を用いる構成がある。
【先行技術文献】
【特許文献】
【０００４】
【特許文献１】特開２００７−２２０６５６号公報
【特許文献２】特開２００７−８０７６５号公報
【発明の概要】
【発明が解決しようとする課題】
【０００５】
隔壁の上部と下部とを異なる材料で形成する場合において、隔壁下部を親液性の材料で形成し、隔壁間の開口部において隔壁上部と隔壁下部との境界高さを最も狭くする、いわゆる「庇構造」の隔壁を形成する手法がある。このようにすることで、庇部分の下側となる、隔壁下部と発光層または機能層との接触面の濡れ性が向上し、開口部全体に機能性材料を含むインクを行き渡らせることができる。これらの提案における構造においては、庇の裏側が親液性となるため、すなわち、隔壁下部と隔壁上部との境界となる高さ以下となる領域では、インクの乾燥時において、庇部裏側にインクが付着した状態となり、インク液面表面が下がってもインクと隔壁との接触点が下がらず、発光層や機能層の端部が隔壁側面に沿ってせり上がる現象が発生しやすい。これにより、開口部、いわゆるサブピクセル内に塗布された発光層や機能層の膜厚が不均質となり、発光特性の向上が困難となる課題となる。具体的には、平坦な膜と比較して、寿命が短くなる、視野角の変化が発生する、などの問題がある。
【０００６】
本開示は、上記の問題点に鑑みてなされたものであり、発光層と機能層とのうち少なくとも１層を塗布法で形成する有機ＥＬ表示パネルにおいて好適な隔壁構造を有する有機ＥＬ表示パネル、および、その製造方法を提供することを目的とする。
【課題を解決するための手段】
【０００７】
本開示の一態様に係る有機ＥＬ表示パネルは、基板と、前記基板上に複数並設され、それぞれが一方向に延伸する複数の隔壁と、隣り合う前記隔壁間の隔壁間隙の各々において、前記一方向に沿って配された複数の画素電極と、前記画素電極の上方において、前記隔壁間隙に形成された、有機発光材料を含む発光層と、前記発光層の上方に配設される対向電極とを備え、前記隔壁のそれぞれは、下部隔壁層と、前記下部隔壁層上に配され、フッ素系樹脂で形成される上部隔壁層とを含み、前記上部隔壁層の下面は、前記下部隔壁層の上面より前記隔壁間隙側に広がる庇構造を形成しており、前記発光層は、前記下部隔壁層の側面部に接し、かつ、前記上部隔壁層の表面に接しないように形成されている。
【発明の効果】
【０００８】
上記態様の有機ＥＬ表示パネルによれば、庇構造裏側部が撥液性を示すため上部隔壁層による濡れ上がりを抑止しピンニング位置を下部隔壁層の側壁表面まで低くできるため、発光層や機能層の膜厚を均一化させることができ、所望の発光特性を得ることができる。
【図面の簡単な説明】
【０００９】
【図１】実施の形態に係る有機ＥＬ表示パネル１００の構成を模式的に示す断面図である。
【図２】実施の形態に係る有機ＥＬ表示パネル１００の構成を模式的に示す平面図である。
【図３】実施の形態および比較例のそれぞれにおいて塗布法により発光層を形成した状態を示す部分断面図である。
【図４】実施の形態に係る隔壁１４の製造過程の一部を模式的に示す部分断面図である。
【図５】実施の形態に係る隔壁１４の製造過程の一部を模式的に示す部分断面図である。
【図６】実施の形態に係る隔壁１４の製造過程を示すフローチャートである。
【図７】実施の形態に係る有機ＥＬ表示パネル１００の製造過程の一部を模式的に示す部分断面図である。（ａ）は、基材上にＴＦＴ層が形成された状態を示す部分断面図である。（ｂ）は、ＴＦＴ層上に層間絶縁層が形成された状態を示す部分断面図である。（ｃ）は、層間絶縁層上に画素電極材料層が形成された状態を示す部分断面図である。（ｄ）は、画素電極材料層がパターニングされて画素電極が形成された状態を示す部分断面図である。（ｅ）は、画素電極および層間絶縁層上に隔壁が形成された状態を示す部分断面図である。
【図８】実施の形態に係る有機ＥＬ表示パネル１００の製造過程の一部を模式的に示す部分断面図である。（ａ）は、隔壁の開口部内に正孔注入層が形成された状態を示す部分断面図である。（ｂ）は、隔壁の開口部内に正孔輸送層が形成された状態を示す部分断面図である。（ｃ）は、隔壁の開口部内において発光層が形成された状態を示す部分断面図である。
【図９】実施の形態に係る有機ＥＬ表示パネル１００の製造過程の一部を模式的に示す部分断面図である。（ａ）は、隔壁上および発光層上に電子輸送層が形成された状態を示す部分断面図である。（ｂ）は、電子輸送層上に電子注入層が形成された状態を示す部分断面図である。（ｃ）は、電子注入層上に対向電極が形成された状態を示す部分断面図である。（ｄ）は、対向電極上に封止層が形成された状態を示す部分断面図である。
【図１０】実施の形態に係る有機ＥＬ表示パネル１００の製造過程を示すフローチャートである。
【図１１】実施の形態に係る有機ＥＬ表示装置の概略構成を示す模式ブロック図である。
【発明を実施するための形態】
【００１０】
≪本開示の態様≫
本開示の一態様に係る有機ＥＬ表示パネルは、基板と、前記基板上に複数並設され、それぞれが一方向に延伸する複数の隔壁と、隣り合う前記隔壁間の隔壁間隙の各々において、前記一方向に沿って配された複数の画素電極と、前記画素電極の上方において、前記隔壁間隙に形成された、有機発光材料を含む発光層と、前記発光層の上方に配設される対向電極とを備え、前記隔壁のそれぞれは、下部隔壁層と、前記下部隔壁層上に配され、フッ素系樹脂で形成される上部隔壁層とを含み、前記上部隔壁層の下面は、前記下部隔壁層の上面より前記隔壁間隙側に広がる庇構造を形成しており、前記発光層は、前記下部隔壁層の側面部に接し、かつ、前記上部隔壁層の表面に接しないように形成されている。
【００１１】
また、本開示の一態様に係る有機ＥＬ表示パネルの製造方法は、基板を準備する工程と、前記基板の上方において、互いに交差する第１方向及び第２方向に沿って複数の画素電極を形成する工程と、前記基板の上方において、前記第２方向に前記画素電極を区画するように、前記第１方向に沿って、隔壁を複数形成する工程と、前記画素電極の上方かつ前記隔壁間の間隙に、発光材料を含むインクを塗布することで発光層を形成する工程と、前記発光層の上方に対向電極を形成する工程とを含み、前記隔壁のそれぞれは、下部隔壁層と、前記下部隔壁層上に配され、フッ素系樹脂で形成される上部隔壁層とを含み、前記隔壁を複数形成する工程において、前記上部隔壁層の下面を、前記下部隔壁層の上面より前記隔壁間隙側に広がる庇構造に形成し、前記基板を基準としたとき、前記下部隔壁層の上面の高さを、前記発光層の上面の高さより高くする。
【００１２】
上記態様の有機ＥＬ表示パネル、または、上記態様の製造方法によれば、上部隔壁層による濡れ上がりを抑止しピンニング位置を下部隔壁層の側壁表面まで低くできるため、発光層や機能層の膜厚を均一化させることができ、所望の発光特性を得ることができる。
また、上記態様の有機ＥＬ表示パネル、または、上記態様の製造方法において、以下のようにしてもよい。
【００１３】
前記隔壁間隙における前記下部隔壁層の表面は、前記上部隔壁層の表面に対し、撥液性が低い、としてもよい。
これにより、下部隔壁層の上面より低い高さの範囲については隔壁層表面の濡れ性がよくなるため、下方向の毛細管力が発生し、これによりピンニング位置が下がり均質な発光層を形成することができる。
【００１４】
これにより、下部隔壁層表面の濡れ性を向上させることができる。
また、下部隔壁層は、絶縁性の無機材料からなる、としてもよい。
これにより、下部隔壁層表面の濡れ性が向上するとともに、上部隔壁層の形成プロセスの影響を受けることなく、下部隔壁層を形成することができる。
また、前記発光層は有機発光材料を含むインクの塗布によって形成され、前記上部隔壁層の表面、すなわち上部隔壁部頂部、側壁部、庇部における前記インクの接触角は、３０°以上であればよく、より好ましくは５０°以上である、としてもよい。
【００１５】
これにより、機能性材料を含むインクが隔壁頂部を濡れ拡がることで隣接するサブピクセルへのインク混合や混色が発生することを抑止する機能は損なわれなく、インクが上部隔壁層の表面に付着することによる濡れ上がり現象の発生を抑止することができる。
≪実施の形態≫
本発明の一態様である有機ＥＬ表示パネルについて説明する。
【００１６】
図１は、実施の形態に係る有機ＥＬ表示パネル１００の部分断面図である。有機ＥＬ表示パネル１００は、３つの色（赤色、緑色、青色）を発光する有機ＥＬ素子１（Ｒ）、１（Ｇ）、１（Ｂ）で構成される画素を複数備えている。
有機ＥＬ表示パネル１００において、各有機ＥＬ素子１は、前方（図１における紙面上方）に光を出射するいわゆるトップエミッション型である。
【００１７】
有機ＥＬ素子１（Ｒ）と、有機ＥＬ素子１（Ｇ）と、有機ＥＬ素子１（Ｂ）は、ほぼ同様の構成を有するので、区別しないときは、有機ＥＬ素子１として説明する。
図１に示すように、有機ＥＬ素子１は、基板１１、層間絶縁層１２、画素電極１３、隔壁１４、正孔注入層１５、正孔輸送層１６、発光層１７、電子輸送層１８、電子注入層１９、対向電極２０、および、封止層２１を備える。隔壁１４は、下部隔壁層１４ａと上部隔壁層１４ｂとからなる。なお、基板１１、層間絶縁層１２、電子輸送層１８、電子注入層１９、対向電極２０、および、封止層２１は、画素ごとに形成されているのではなく、有機ＥＬ表示パネル１００が備える複数の有機ＥＬ素子１に共通して形成されている。
【００１８】
図２は、有機ＥＬ表示パネル１００の模式平面図である。図２に示すように、実施の形態に係る有機ＥＬ表示パネル１００は、所謂ラインバンク構造を採用している。すなわち、有機ＥＬ表示パネル１００は、各々がＸ方向に長尺で、Ｙ方向に互いに間隔をあけて配置された複数条の隔壁１４と、各々がＹ方向に長尺で、Ｘ方向に互いに間隔をあけて配置された複数条の副壁１４ｄとを備える。なお、図１は、図２のＡ−Ａ断面図に相当する。
【００１９】
隣接する一対の隔壁第１４と、隣接する一対の副壁１４ｄとで規定される領域に、有機ＥＬ素子１（Ｒ）、１（Ｇ）、１（Ｂ）のいずれかが形成され、そのそれぞれがサブピクセルとなる。各サブピクセルのＹ方向の長さは、例えば、３００μｍである。
以下、有機ＥＬ表示パネル１００の各部構成について説明する。
＜基板＞
基板１１は、絶縁材料である基材１１１と、ＴＦＴ（Ｔｈｉｎ  Ｆｉｌｍ  Ｔｒａｎｓｉｓｔｏｒ）層１１２とを含む。ＴＦＴ層１１２には、画素ごとに駆動回路が形成されている。基材１１１は、例えば、ガラス基板、石英基板、シリコン基板、硫化モリブデン、銅、亜鉛、アルミニウム、ステンレス、マグネシウム、鉄、ニッケル、金、銀などの金属基板、ガリウム砒素などの半導体基板、プラスチック基板等を採用することができる。プラスチック材料としては、熱可塑性樹脂、熱硬化性樹脂いずれの樹脂を用いてもよい。例えば、ポリイミド（ＰＩ）、ポリエーテルイミド（ＰＥＩ）、ポリサルホン（ＰＳｕ）、ポリカーボネート（ＰＣ）、ポリエチレンテレフタレート（ＰＥＴ）、ポリエチレンナフタレート（ＰＥＮ）、ポリブチレンテレフタレート、スチレン系、ポリオレフィン系、ポリウレタン系、等の各種熱可塑性エラストマー、エポキシ樹脂、不飽和ポリエステル、シリコーン樹脂、ポリウレタン等、またはこれらを主とする共重合体、ブレンド体、ポリマーアロイ等が挙げられる。これらよりプロセス温度に対して耐久性を有するように選択し、１種、または２種以上を積層した積層体を用いることができる。
【００２０】
＜層間絶縁層＞
層間絶縁層１２は、基板１１上に形成されている。層間絶縁層１２は、樹脂材料からなり、ＴＦＴ層１１２の上面の段差を平坦化するためのものである。樹脂材料としては、例えば、ポジ型の感光性材料が挙げられる。また、このような感光性材料として、アクリル系樹脂、ポリイミド系樹脂、シロキサン系樹脂、フェノール系樹脂等が挙げられる。また、図１の断面図には示されていないが、層間絶縁層１２には、画素ごとにコンタクトホールが形成されている。
【００２１】
＜画素電極＞
画素電極１３は、光反射性の金属材料からなる金属層を含み、層間絶縁層１２上に形成されている。画素電極１３は、画素ごとに設けられ、層間絶縁層１２に設けられたコンタクトホールを通じてＴＦＴ層１１２と電気的に接続されている。
本実施形態においては、画素電極１３は、陽極として機能する。
【００２２】
光反射性を具備する金属材料の具体例としては、Ａｇ（銀）、Ａｌ（アルミニウム）、アルミニウム合金、Ｍｏ（モリブデン）、ＡＰＣ（銀、パラジウム、銅の合金）、ＡＲＡ（銀、ルビジウム、金の合金）、ＭｏＣｒ（モリブデンとクロムの合金）、ＭｏＷ（モリブデンとタングステンの合金）、ＮｉＣｒ（ニッケルとクロムの合金）などが挙げられる。
【００２３】
画素電極１３は、金属層単独で構成してもよいが、金属層の上に、ＩＴＯ（酸化インジウム錫）やＩＺＯ（酸化インジウム亜鉛）のような金属酸化物からなる層を積層した積層構造としてもよい。
＜隔壁＞
隔壁１４は、画素電極１３の上面の一部の領域を露出させ、その周辺の領域を被覆した状態で画素電極１３上に形成されている。画素電極１３上面において隔壁１４で被覆されていない領域（以下、「開口部」という）は、サブピクセルに対応している。すなわち、隔壁１４は、サブピクセルごとに設けられた開口部１４ｃを有する。
【００２４】
本実施の形態において、隔壁１４は、画素電極１３が形成されていない部分では、層間絶縁層１２上に形成されている。すなわち、画素電極１３が形成されていない部分では、隔壁１４の底面は層間絶縁層１２の上面と接している。
隔壁１４は、正孔注入層１５や正孔輸送層１６、発光層１７を塗布法で形成する際、塗布されたインクがあふれ出ないようにするための構造物として機能する。隔壁１４は、下部隔壁層１４ａと、その上部に形成される上部隔壁層１４ｂとからなる。上部隔壁層１４ｂは、その全体がフッ素を含有する絶縁性の有機材料からなる。一方、下部隔壁層１４ａは、上部隔壁層１４ｂの材料より撥液性の低い絶縁性の材料からなり、例えば、アクリル系樹脂、ポリイミド系樹脂、フェノール系樹脂などの有機材料や、酸化シリコンなどの無機材料からなる。上部隔壁層１４ｂの形状は、四角錐台上であり、断面は上方を先細りとする順テーパーの台形状である。下部隔壁層１４ａの形状は、四角錐台上であり、断面は上方を先細りとする順テーパーの台形状である。なお、上部隔壁層１４ｂの下面は、下部隔壁層１４ａの上面に対し、開口部１４ｃ側に広がる庇構造を形成している。すなわち、下部隔壁層１４ａと上部隔壁層１４ｂとの境界面において、上部隔壁層１４ｂの下面の一部が下部隔壁層１４ａに覆われず開口部１４ｃに直接面している。
【００２５】
＜副壁＞
副壁１４ｄは、画素電極１３の上面の一部の領域を露出させ、その周辺の領域を被覆した状態で画素電極１３上に形成されている。副壁１４ｄの延伸する方向は、隔壁１４が延伸する方向と直交している。副壁１４ｄのそれぞれは、複数の開口部１４ｃにわたって形成されており、開口部１４ｃ内において、隣接する画素電極１３を区画している。
【００２６】
本実施の形態において、副壁１４ｄは、画素電極１３が形成されていない部分では、層間絶縁層１２上に形成されている。すなわち、画素電極１３が形成されていない部分では、副壁１４ｄの底面は層間絶縁層１２の上面と接している。
副壁１４ｄは、正孔注入層１５や正孔輸送層１６、発光層１７を塗布法で形成する際、塗布されたインクの列方向（Ｙ方向）への流動を規制するためのものである。副壁１４ｄの形状は、四角錐台上であり、断面は上方を先細りとする順テーパーの台形状である。また、層間絶縁層１２からの副壁１４ｄの高さは、層間絶縁層１２からの隔壁１４の高さよりも低い。副壁１４ｄは、樹脂材料からなり、例えば、ポジ型の感光性材料を用いることができる。このような感光性材料として、具体的には、アクリル系樹脂、ポリイミド系樹脂、フェノール系樹脂等が挙げられる。なお、副壁１４ｄの表面はフッ素系化合物およびフッ素系樹脂を含まない。
【００２７】
＜正孔注入層＞
正孔注入層１５は、画素電極１３から発光層１７への正孔（ホール）の注入を促進させる目的で、画素電極１３上に設けられている。正孔注入層１５の材料の具体例としては、例えば、ＰＥＤＯＴ／ＰＳＳ（ポリチオフェンとポリスチレンスルホン酸との混合物）などの導電性ポリマー材料が挙げられる。
【００２８】
なお、正孔注入層１５は、遷移金属の酸化物で形成してもよい。遷移金属の具体例としては、Ａｇ（銀）、Ｍｏ（モリブデン）、Ｃｒ（クロム）、Ｖ（バナジウム）、Ｗ（タングステン）、Ｎｉ（ニッケル）、Ｉｒ（イリジウム）などである。遷移金属は複数の酸化数を取るため、複数の準位を取ることができ、その結果、正孔注入が容易になり、駆動電圧の低減に寄与するからである。この場合、正孔注入層１５は、大きな仕事関数を有することが好ましい。
【００２９】
＜正孔輸送層＞
正孔輸送層１６は、正孔注入層１５から注入された正孔を発光層１７へ輸送する機能を有し、正孔を正孔注入層１５から発光層１７へと効率よく輸送するため、正孔移動度の高い有機材料で形成されている。正孔輸送層１６の形成は、有機材料溶液の塗布および乾燥により行われる。正孔輸送層１６を形成する有機材料としては、ポリフルオレンやその誘導体、あるいはポリアリールアミンやその誘導体等の高分子化合物を用いることができる。
【００３０】
また、正孔輸送層１６はトリアゾール誘導体、オキサジアゾール誘導体、イミダゾール誘導体、ポリアリールアルカン誘導体、ピラゾリン誘導体及びピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、ポルフィリン化合物、芳香族第三級アミン化合物及びスチリルアミン化合物、ブタジエン化合物、ポリスチレン誘導体、ヒドラゾン誘導体、トリフェニルメタン誘導体、テトラフェニルベンゼン誘導体を用いて形成されてもよい。特に好ましくは、ポリフィリン化合物、芳香族第三級アミン化合物及びスチリルアミン化合物等を用いてもよい。この場合、正孔輸送層１６は、真空蒸着法により形成される。
【００３１】
＜発光層＞
発光層１７は、開口部１４ｃ内に形成されている。発光層１７は、正孔と電子の再結合によりＲ、Ｇ、Ｂの各色の光を出射する機能を有する。発光層１７の材料としては、公知の材料を利用することができる。
発光層１７に含まれる有機発光材料としては、例えば、オキシノイド化合物、ペリレン化合物、クマリン化合物、アザクマリン化合物、オキサゾール化合物、オキサジアゾール化合物、ペリノン化合物、ピロロピロール化合物、ナフタレン化合物、アントラセン化合物、フルオレン化合物、フルオランテン化合物、テトラセン化合物、ピレン化合物、コロネン化合物、キノロン化合物およびアザキノロン化合物、ピラゾリン誘導体およびピラゾロン誘導体、ローダミン化合物、クリセン化合物、フェナントレン化合物、シクロペンタジエン化合物、スチルベン化合物、ジフェニルキノン化合物、スチリル化合物、ブタジエン化合物、ジシアノメチレンピラン化合物、ジシアノメチレンチオピラン化合物、フルオレセイン化合物、ピリリウム化合物、チアピリリウム化合物、セレナピリリウム化合物、テルロピリリウム化合物、芳香族アルダジエン化合物、オリゴフェニレン化合物、チオキサンテン化合物、シアニン化合物、アクリジン化合物、８−ヒドロキシキノリン化合物の金属錯体、２−ビピリジン化合物の金属錯体、シッフ塩とＩＩＩ族金属との錯体、オキシン金属錯体、希土類錯体等の蛍光物質を用いることができる。また、トリス（２−フェニルピリジン）イリジウムなどの燐光を発光する金属錯体等の公知の燐光物質を用いることができる。また、発光層１７は、ポリフルオレンやその誘導体、ポリフェニレンやその誘導体、あるいはポリアリールアミンやその誘導体等の高分子化合物等、もしくは前記低分子化合物と前記高分子化合物の混合物を用いて形成されてもよい。
【００３２】
なお、発光層１７は、塗布法により形成される発光層／機能層としては、最も対向電極側に位置する層であり、その上面は下部隔壁層１４ａの上面より低い。すなわち、発光層１７は、下部隔壁層１４ａと接触しているが、上部隔壁層１４ｂとは直接接触していない。
＜電子輸送層＞
電子輸送層１８は、複数の画素に共通して発光層１７および隔壁１４上に形成されており、対向電極２０から注入された電子を発光層１７へと輸送する機能を有する。電子輸送層１８は、例えば、オキサジアゾール誘導体（ＯＸＤ）、トリアゾール誘導体（ＴＡＺ）、フェナンスロリン誘導体（ＢＣＰ、Ｂｐｈｅｎ）などを用い形成されている。
【００３３】
＜電子注入層＞
電子注入層１９は、電子輸送層１８上に複数の画素に共通して設けられており、対向電極２０から発光層１７への電子の注入を促進させる機能を有する。
電子注入層１９は、例えば、電子輸送性を有する有機材料に、電子注入性を向上させる金属材料がドープされてなる。ここで、ドープとは、金属材料の金属原子または金属イオンを有機材料中に略均等に分散させることを指し、具体的には、有機材料と微量の金属材料を含む単一の相を形成することを指す。なお、それ以外の相、特に、金属片や金属膜など、金属材料のみからなる相、または、金属材料を主成分とする相は、存在していないことが好ましい。また、有機材料と微量の金属材料を含む単一の相において、金属原子または金属イオンの濃度は均一であることが好ましく、金属原子または金属イオンは凝集していないことが好ましい。金属材料としては、アルカリ金属、または、アルカリ土類金属から選択されることが好ましく、ＢａまたはＬｉがより好ましい。本実施の形態では、Ｂａが選択される。また、電子注入層１９における金属材料のドープ量は５〜４０ｗｔ％が好ましい。本実施の形態では、２０ｗｔ％である。電子輸送性を有する有機材料としては、例えば、オキサジアゾール誘導体（ＯＸＤ）、トリアゾール誘導体（ＴＡＺ）、フェナンスロリン誘導体（ＢＣＰ、Ｂｐｈｅｎ）などのπ電子系低分子有機材料が挙げられる。
【００３４】
なお、電子注入層１９は、アルカリ金属またはアルカリ土類金属から選択される金属のフッ化物層を発光層１７側に有していてもよい。
＜対向電極＞
対向電極２０は、複数の画素に共通して電子注入層１９上に形成されており、陰極として機能する。
【００３５】
対向電極２０は、透光性と導電性とを兼ね備えており、金属材料で形成された金属層、金属酸化物で形成された金属酸化物層のうち少なくとも一方を含んでいる。透光性を確保するため、金属層の膜厚は１ｎｍ〜５０ｎｍ程度である。金属層の材料としては、例えば、Ａｇ、Ａｇを主成分とする銀合金、Ａｌ、Ａｌを主成分とするＡｌ合金が挙げられる。Ａｇ合金としては、マグネシウム−銀合金（ＭｇＡｇ）、インジウム−銀合金が挙げられる。Ａｇは、基本的に低抵抗率を有し、Ａｇ合金は、耐熱性、耐腐食性に優れ、長期にわたって良好な電気伝導性を維持できる点で好ましい。Ａｌ合金としては、マグネシウム−アルミニウム合金（ＭｇＡｌ）、リチウム−アルミニウム合金（ＬｉＡｌ）が挙げられる。その他の合金として、リチウム−マグネシウム合金、リチウム−インジウム合金が挙げられる。金属酸化物層の材料としては、例えば、ＩＴＯ（酸化インジウム錫）、ＩＺＯ（酸化インジウム亜鉛）が挙げられる。
【００３６】
陰極は、金属層単独、または、金属酸化物層単独で構成してもよいが、金属層の上に金属酸化物層を積層した積層構造、あるいは金属酸化物層の上に金属層を積層した積層構造としてもよい。
＜封止層＞
対向電極２０の上には、封止層２１が設けられている。封止層２１は、基板１１の反対側から不純物（水、酸素）が対向電極２０、電子注入層１９、電子輸送層１８、発光層１７等へと侵入するのを防ぎ、不純物によるこれらの層の劣化を抑制する機能を有する。封止層２１は、窒化シリコン（ＳｉＮ）、酸窒化シリコン（ＳｉＯＮ）などの透光性材料を用い形成される。また、窒化シリコン（ＳｉＮ）、酸窒化シリコン（ＳｉＯＮ）などの材料を用い形成された層の上に、アクリル樹脂、エポキシ樹脂などの樹脂材料からなる封止樹脂層を設けてもよい。
【００３７】
本実施の形態においては、有機ＥＬ表示パネル１００がトップエミッション型であるため、封止層２１は光透過性の材料で形成されることが必要となる。
＜その他＞
なお図１には示されないが、封止層２１の上に、封止樹脂を介してカラーフィルタや上部基板を貼り合せてもよい。上部基板を貼り合せることによって、正孔注入層１５、正孔輸送層１６、発光層１７、電子輸送層１８、電子注入層１９、対向電極２０を水分および空気などから保護できる。
【００３８】
＜実施の形態に係る隔壁の効果＞
以下、模式図を用いて、実施の形態に係る隔壁１４と、他の構造を有する隔壁との差異について説明する。図３は、実施例および比較例における発光層の形成を示す模式断面図である。なお、図中の左右方向はＸ方向、上下方向はＺ方向に対応する。なお、実施例と比較例との間で、下部隔壁層の構成に差異はなく、上部隔壁層についても材料およびそれに起因する表面の撥水性のみが異なっている。また、乾燥後の発光層の厚さは、実施例および比較例のいずれにおいても、下部隔壁層の高さより小さい。
【００３９】
図３（ｂ）は、撥液性が低い下部隔壁層１４ａ上に、同様に撥液性が低い上部隔壁層１１４ｂを形成した比較例１において、発光層１１７を塗布法により形成した状態を示す模式断面図である。図３（ｂ）に示すように、上部隔壁層１１４ｂの撥液性が低い場合、発光層材料を含むインクにより上部隔壁層１１４ｂの側面表面１１４ｂ１１が濡れると、そのインクがその場所にとどまり、そのまま乾燥する。その結果、インクが乾燥してその体積が減少しても、隔壁の側面とインクとの接触位置が画素電極１３側に下がってこない、という濡れ上がり現象が生じる。そのため、図３（ｂ）の模式図に示すように、発光層１１７の端部１１７２は、発光層１１７の体積ではなくその材料となる乾燥前のインクの体積に依存した、画素電極１３から過度にピンニング位置が高い位置となる。その結果、発光層１１７の上面１１７２は、端部が隔壁の側面に沿ってせり上がり、中央部が窪んだ形状となる。そのため、発光層１１７の膜厚が均一とならない、という課題が生じる。さらに、上部隔壁層１１４ｂの頂部の撥液性が低いと、乾燥前のインクが上部隔壁層１１４ｂを乗り越える危険性が上昇する。すなわち、インクの混合、特に、有機発光材料の混合による混色が発生する危険性が上昇する。
【００４０】
これに対し、図３（ｃ）は、図３（ｂ）の比較例１において上部隔壁層１１４ｂの上面と側面に撥液性を付与した比較例２における、発光層１１７を塗布法により形成した状態を示す模式断面図である。撥液性の付与は、例えば、ＣＦ4のプラズマ処理等によりフッ素化処理を施すこと、あるいは、フッ素系化合物を含有するコーティング材、もしくはフッ素系樹脂でコーティングする、などにより、上面と側面にフッ素コーティング１１４ｂ１を形成する方法がある。この場合、図３（ｃ）に示すように、上部隔壁層１１４ｂの側面の撥液性が向上するため、インクが隔壁の側面に付着する可能性を低くすることができる。一方で、上部隔壁層１１４ｂの下面において下部隔壁層１４ａに覆われていない部分１１４ｂ２については、上部隔壁層１１４ｂの影となるため、表面処理によりフッ素コーティング１１４ｂ１を形成することが困難である。そのため、上部隔壁層１１４ｂの下面１１４ｂ３の撥液性が不十分となり、インクによる濡れが発生すると、そのインクがその場所にとどまり、そのまま乾燥する。その結果、上部隔壁層１１４ｂの下面と側面との境界、すなわち、フッ素コーティング１１４ｂ１の下面外周１１４ｂ２がピンニング位置となる。そのため、発光層２１７の上面２１７２は、端部が上部隔壁層１１４ｂの下面外周１１４ｂ２に張り付くようにせり上がり、中央部が窪んだ形状となる。そのため、発光層２１７の膜厚が均一とならない、という課題が生じる。
【００４１】
これらの構成に対し、図３（ａ）は、実施の形態に係る隔壁１４を形成し、発光層１１７を塗布法により形成した状態を示す模式断面図である。この場合、上部隔壁層１４ｂの側面１４ｂ１は、図３（ｃ）に示す比較例２における上部隔壁層１１４ｂの側面１１４ｂ１と同様に撥液性が高いため、インクが隔壁の側面に付着する可能性を低くすることができる。さらに、実施の形態に係る隔壁１４はその全体が撥液性を有しているため、上部隔壁層１４ｂの下面において下部隔壁層１４ａに覆われていない部分１４ｂ２においても撥液性が高く、インクの濡れが起こりにくい。したがって、上部隔壁層１４ｂの表面ではいずれの場所においてもインクの濡れが起こりにくく、濡れ上がりが発生しづらい。その結果、隔壁１４側面のインク液面端部は、下部隔壁層１４ａの側壁上まで下がることとなる。したがって、発光層の濡れ上がりは比較例１、２と比べて起こりにくく、また、起こってもピンニング位置は上部隔壁層１４ｂに接触しない低い位置となるためその程度は比較例１、２と比べて小さい。したがって、実施例に係る隔壁１４の内側に塗布法により発光層を形成する際、上面が平坦となるように発光層１７が形成される。
【００４２】
なお、上部隔壁層１４ｂの側面１４ｂ１にインクがとどまらないためには、上部隔壁層１４ｂの側面１４ｂ１における発光層等の材料となるインクの接触角が３０°以上であることが好ましく、５０°以上であることがより好ましい。このような構成により、上部隔壁層１４ｂの側面１４ｂ１にインクがとどまって乾燥することによる、上部隔壁層１４ｂの側面１４ｂ１でピンニングが発生することを抑止することができる。
【００４３】
以上説明したように、実施の形態に係る隔壁構造は、発光層および／または機能層を塗布法で形成時、インクをあふれ出させない構造物として好適である上、膜厚を均一化して有機ＥＬ素子の特性向上においても好適である。
２．有機ＥＬ素子１の製造方法
＜隔壁の製造方法＞
次に、有機ＥＬ表示パネル１００の製造方法について、図面を用い説明する。
【００４４】
まず、隔壁１４の製造方法について、詳細に説明する。図４、図５は、隔壁１４の製造における各工程での状態を示す模式断面図である。図６は、隔壁１４の製造方法を示すフローチャートである。
（１）下部隔壁材料層１４１０の形成
図７（ｄ）に示すように、基板１１上に層間絶縁層１２、画素電極１３を形成する（詳細は後述する）。次に、図４（ａ）に示すように、層間絶縁層１２と画素電極１３とを覆うように下部隔壁材料層１４１０を形成する（ステップＳ１１０）。下部隔壁材料層１４１０は、例えば、絶縁体の有機材料であるアクリル系樹脂、ポリイミド系樹脂、フェノール系樹脂が用いられる。具体的には、例えば、フェノール樹脂を溶媒（例えば、ＰＧＭＥＡや乳酸エチルとＧＢＬの混合溶媒）に溶解させた溶液を画素電極１３上および層間絶縁層１２上にスピンコート法などを用いて一様に塗布することにより形成される。または、下部隔壁材料層１４１０は、例えば、絶縁体の無機材料である酸化シリコンが用いられる。具体的には、例えば、シランまたはシラン化合物と酸素とを混合したガスを用いて、プラズマＣＶＤ法により酸化シリコン層が形成される。なお、絶縁体の無機材料は、反応性スパッタ法等、他の方法で形成してもよい。
【００４５】
（２）上部隔壁材料層１４２０の形成
次に、図４（ｂ）に示すように、下部隔壁材料層１４１０上に、上部隔壁材料層１４２０を形成する（ステップＳ１２０）。上部隔壁材料層１４２０は、例えば、フッ素を含有するポリオレフィンなどフッ素樹脂や、フッ素化合物を添加した有機材料が用いられる。具体的には、例えば、フッ素樹脂を溶媒に溶解させた溶液を下部隔壁材料層１４１０上にスピンコート法などを用いて一様に塗布することにより形成される。
【００４６】
（３）フォトレジスト層２９０の形成
次に、図４（ｃ）に示すように、上部隔壁材料層１４２０上にフォトレジスト層２９０を形成する（ステップＳ１３０）。フォトレジスト層２９０は、例えば、ポジ型の感光性材料であるアクリル系樹脂、ポリイミド系樹脂、シロキサン系樹脂、フェノール系樹脂が用いられる。具体的には、例えば、隔壁用樹脂であるフェノール樹脂を溶媒（例えば、乳酸エチルとＧＢＬの混合溶媒）に溶解させた溶液を上部隔壁材料層１４２０上にスピンコート法などを用いて一様に塗布することにより形成される。このとき、上部隔壁材料層１４２０にフォトレジスト層２９０を塗布するためには、フォトレジスト層溶液にフッ素系界面活性剤を適宜添加することで可能となる。
【００４７】
（４）パターニング
次に、図４（ｄ）に示すように、フォトマスク２０１を用いてフォトレジスト層２２０をパターン露光する（ステップＳ１４０）。続けて、図５（ａ）に示すように、現像によって未硬化のフォトレジスト層２２０を取り除きレジストマスク２９を形成する（ステップＳ１５０）。
【００４８】
（５）上部隔壁層１４ｂの成形
次に、図５（ｂ）に示すように、レジストマスク２９間に露出した上部隔壁材料層１４２０をエッチングにより除去し、レジストマスク２９直下に上部隔壁層１４２０を形成する（ステップＳ１６０）。エッチングの方法としては、ガスを用いたドライエッチングでもよいし、溶剤を用いたウェットエッチングでもよい。
【００４９】
（６）下部隔壁層１４ａの成形
次に、図５（ｃ）に示すように、上部隔壁層１４ｂ間に露出した各隔壁材料層１４１０をオーバーエッチングにより除去し、上部隔壁層１４ｂ直下に下部隔壁層１４ａを形成する（ステップＳ１７０）。ここで、オーバーエッチングとは、Ｘ方向において、成形後の下部隔壁層１４ａの間に形成される空隙の幅が上部隔壁層１４ｂ間の空隙よりも広くなるまでエッチングを行うことを指す。エッチングの方法としては、ガスを用いたドライエッチングでもよいし、溶剤を用いたウェットエッチングでもよい。
【００５０】
（７）レジストマスク２９の除去
最後に、図５（ｄ）に示すように、レジストマスク２９を除去することにより（ステップＳ１８０）、隔壁が完成する。このように、本実施形態に係る有機ＥＬ表示パネル１００においては、隔壁が上部隔壁層と下部隔壁層とからなり、上部隔壁層はフッ素系化合物を含み、または、フッ素系樹脂からなり、下部隔壁層の材料は上部隔壁層の材料より撥液性が低く、隣接する下部隔壁層の間隔は隣接する上部隔壁層の間隔より大きく、形成される発光層の上面は下部隔壁層の上面より低いことを特徴とする。この特徴により、機能層や発光層の材料となるインクが上部隔壁層の表面にとどまることを抑止し、均質な膜厚の機能層や発光層を形成することができる。
【００５１】
＜補足＞
隔壁１４の形成方法においては、上部隔壁層１４ｂの成形後、下部隔壁層１４ａの成形を行ってからレジストマスク２９の除去を行うとした。しかしながら、上部隔壁層１４ｂの成形後、レジストマスク２９の除去を行った後に下部隔壁層１４ａの成形を行うとしてもよい。エッチングにより下部隔壁層１４ａを成形する際、成形後の上部隔壁層１４ｂがマスクとして機能するため、レジストマスク２９が上部隔壁層１４ｂ上に存在している必要はないからである。
【００５２】
また、発光層以外の機能層、例えば、正孔注入層や正孔輸送層等を塗布法により形成する場合、塗布法で形成される発光層、機能層のうち、最も対向電極側に位置する層における対向電極側の面（上面）の高さが、下部隔壁層１４ａの高さより低くなるように下部隔壁層１４ａの高さを設計する。これにより、発光層のみならず、塗布法により形成される機能層についても、均質な膜厚とすることができる。
【００５３】
＜有機ＥＬ表示パネルの製造方法＞
次に、有機ＥＬ表示パネル１００全体の製造方法について、図面を用い説明する。図７〜図９は、有機ＥＬ表示パネル１００の製造における各工程での状態を示す模式断面図である。また、図１０は、有機ＥＬ表示パネル１００の製造方法を示すフローチャートである。
【００５４】
（１）基板１１の作成
まず、図７（ａ）に示すように、基材１１１上にＴＦＴ層１１２を成膜して基板１１を形成し、（図１０のステップＳ１）。ＴＦＴ層１１２は、公知のＴＦＴの製造方法により成膜することができる。
次に、図７（ｂ）に示すように、基板１１上に層間絶縁層１２を形成する（図１０のステップＳ２）。層間絶縁層１２は、例えば、プラズマＣＶＤ法、スパッタリング法などを用いて積層形成することができる。
【００５５】
次に、層間絶縁層１２における、ＴＦＴ層のソース電極上の箇所にドライエッチングを行い、コンタクトホールを生成する。コンタクトホールは、その底部にソース電極の底面が露出されるように形成される。
次に、コンタクトホールの内壁に沿って接続電極層を形成する。接続電極層の上部は、その一部が層間絶縁層１２上に配される。接続電極層の形成は、例えば、スパッタリング法を用いることができ、金属膜を成膜した後、フォトリソグラフィ法およびウェットエッチング法を用いパターニングすることがなされる。
【００５６】
（２）画素電極１３の作成
次に、図７（ｃ）に示すように、層間絶縁層１２上に画素電極材料層１３０を形成する（図１０のステップＳ３）。画素電極材料層１３０は、例えば、真空蒸着法、スパッタリング法などを用いて形成することができる。
そして、図７（ｄ）に示すように、画素電極材料層１３０をエッチングによりパターニングして、サブピクセルごとに区画された複数の画素電極１３を形成する（図７のステップＳ４）。
【００５７】
（３）副壁１４ｄの作成
次に、画素電極１３および層間絶縁層１２上に、副壁１４ｄの材料である副壁用樹脂を塗布し、副壁材料層を形成する（図１０のステップＳ５）。副壁用樹脂には、例えば、ポジ型の感光性材料であるフェノール樹脂が用いられる。副壁材料層は、フェノール樹脂を溶媒に溶解させた溶液を画素電極１３上および層間絶縁層１２上にスピンコート法などを用いて一様に塗布することにより形成される。そして、副壁材料層にパターン露光と現像を行うことで副壁１４ｄを形成する。
【００５８】
（４）隔壁１４の作成
次に、図７（ｅ）に示すように、画素電極１３および層間絶縁層１２上に、隔壁１４を形成する（ステップＳ６）。詳細については上述したのでここでは説明を省略する。
次に、副壁１４ｄ、隔壁１４の焼成を行い（図１０のステップＳ７）、これにより、発光層１７の形成領域となる開口部１４ｃが規定される。副壁１４ｄ、隔壁１４の焼成は、例えば、１５０℃以上２１０℃以下の温度で６０分間行う。
【００５９】
（５）正孔注入層の成膜
次に、図８（ａ）に示すように、隔壁１４および副壁１４ｄが規定する開口部１４ｃに対し、正孔注入層１５の構成材料を含むインクを、インクジェットヘッド４０１のノズル４０３０から吐出して開口部１４ｃ内の画素電極１３上に塗布し、焼成（乾燥）を行って、正孔注入層１５を形成する（図１０のステップＳ８）。
【００６０】
（６）正孔輸送層の成膜
次に、図８（ｂ）に示すように、正孔輸送層１６の構成材料を含むインクを、インクジェットヘッド４０１のノズル４０３０から吐出して開口部１４ｃ内の正孔注入層１５上に塗布し、焼成（乾燥）を行って、正孔輸送層１６を形成する（図１０のステップＳ９）。
（７）発光層の成膜
次に、図８（ｃ）に示すように、発光層１７の構成材料を含むインクを、インクジェットヘッド４０１のノズル４０３０から吐出して開口部１４ｃ内の正孔注入層１５上に塗布し、焼成（乾燥）を行って、発光層１７を形成する（図１０のステップＳ１０）。
【００６１】
（８）電子輸送層の成膜
次に、図９（ａ）に示すように、発光層１７上および隔壁１４上に、電子輸送層１８を構成する材料を真空蒸着法またはスパッタリング法により各サブピクセルに共通して成膜し、電子輸送層１８を形成する（図１０のステップＳ１１）。
（９）電子注入層の成膜
次に、図９（ｂ）に示すように、電子輸送層１８上に、電子注入層１９を構成する材料を、蒸着法、スピンコート法、キャスト法などの方法により電子輸送層１８上に成膜し、各サブ画素に共通して電子注入層１９を形成する（図１０のステップＳ１２）。
【００６２】
（１０）対向電極の成膜
次に、図９（ｃ）に示すように、電子注入層１９上に、対向電極２０を構成する材料を真空蒸着法またはスパッタリング法により各サブピクセルに共通して成膜し、対向電極２０を形成する（図１０のステップＳ１３）。
（１１）封止層の成膜
最後に、図９（ｄ）に示すように、対向電極２０上に、封止層を形成する材料をＣＶＤ法またはスパッタリング法により各サブピクセルに共通して成膜し、封止層２１を形成する（図１０のステップＳ１４）。
【００６３】
以上の工程を経ることにより有機ＥＬ表示パネル１００が完成する。
なお、封止層２１の上にカラーフィルタや上部基板を載置し、接合してもよい。
３．有機ＥＬ表示装置の全体構成
図１１は、有機ＥＬ表示パネル１００を備えた有機ＥＬ表示装置１０００の構成を示す模式ブロック図である。図１１に示すように、有機ＥＬ表示装置１０００は、有機ＥＬ表示パネル１００と、これに接続された駆動制御部２００とを含む構成である。駆動制御部２００は、４つの駆動回路２１０〜２４０と、制御回路２５０とから構成されている。
【００６４】
なお、実際の有機ＥＬ表示装置１０００では、有機ＥＬ表示パネル１００に対する駆動制御部２００の配置については、これに限られない。
４．変形例
（１）上記実施の形態においては、有機ＥＬ表示パネルはトップエミッション型であるとして、画素電極が光反射性を有し、対向電極が光透過性を有する場合について説明した。しかしながら、本開示に係る有機ＥＬ表示パネルは、いわゆるボトムエミッション型であるとしてもよい。
【００６５】
（２）上記実施の形態においては、有機ＥＬ素子１において正孔注入層１５、正孔輸送層１６、発光層１７は全て塗布法により形成されるとしたが、少なくとも１つが塗布法で形成されればよく、それ以外の層は他の方法、例えば、蒸着法、スパッタリング法などにより形成されるとしてもよい。
また、正孔注入層１５、正孔輸送層１６、電子輸送層１８、電子注入層１９は必ずしも上記実施の形態の構成である必要はない。いずれか１以上を備えないとしてもよいし、さらにほかの機能層を備えていてもよい。また、例えば、電子輸送層１８と電子注入層１９に替えて、単一の電子注入輸送層を備える、としてもよい。
【００６６】
また、発光層１７と対向電極２０との間に、塗布法により形成される層、例えば、中間層等を備えてもよい。この場合において、塗布法により形成される層のうち最も対向電極２０側にある層の上面が、下部隔壁層１７ａと上部隔壁層１７ｂとの境界面より低いことが好ましい。
（３）以上、本開示に係る有機ＥＬ表示パネルおよび有機ＥＬ表示装置について、実施の形態および変形例に基づいて説明したが、本発明は、上記の実施の形態および変形例に限定されるものではない。上記実施の形態および変形例に対して当業者が思いつく各種変形を施して得られる形態や、本発明の趣旨を逸脱しない範囲で実施の形態および変形例における構成要素及び機能を任意に組み合わせることで実現される形態も本発明に含まれる。
【産業上の利用可能性】
【００６７】
本発明は、発光層、機能層のうち少なくとも１つを塗布法で形成する有機ＥＬ表示パネルにおいて、発光層、機能層の膜厚を均一化することにより、発光特性の優れた有機ＥＬ表示パネルを製造するのに有用である。
【符号の説明】
【００６８】
１  有機ＥＬ素子
１１  基板
１２  層間絶縁層
１３  画素電極
１４  隔壁
１４ａ  下部隔壁層
１４ｂ  上部隔壁層
１４ｄ  副壁
１４ｃ  開口部
１５  正孔注入層
１６  正孔輸送層
１７  発光層
１８  電子輸送層
１９  電子注入層
２０  対向電極
１０００  有機ＥＬ表示装置
【図１】
2019021569.tif 000003
【図２】
2019021569.tif 000004
【図３】
2019021569.tif 000005
【図４】
2019021569.tif 000006
【図５】
2019021569.tif 000007
【図６】
2019021569.tif 000008
【図７】
2019021569.tif 000009
【図８】
2019021569.tif 000010
【図９】
2019021569.tif 000011
【図１０】
2019021569.tif 000012
【図１１】
2019021569.tif 000013